(57)【特許請求の範囲】
【請求項１】
Ａ）分子量範囲１６８〜２５,０００（ブロック剤を除く。）の有機ポリイソシアネート少なくとも１種からなり、フェノール性ＯＨ基を有し、ＯＨ（分子量＝１７）として計算したヒドロキシル基含有量０.１〜１０.０％を有する炭化水素樹脂少なくとも１種と反応させることによりＮＣＯ基が少なくとも９５ｍｏｌ％可逆的にブロックされているポリイソシアネート成分、
Ｂ）少なくとも２個の第１級アミノ基を有する有機アミン少なくとも１種、
Ｃ）オキシラン基を有し、１分子につき平均して１より多いエポキシ基を有する化合物、および
Ｄ）触媒として式（I）：
【化１】
0004766809.tif 000007
で表される２,３-ジメチル-３,４,５,６-テトラヒドロピリミジン
からなる無溶剤室温硬化性系。
【請求項２】
成分Ａ）が、（i）分子量範囲１７４〜３００の芳香族ポリイソシアネート、および（ii）エーテルおよび／またはエステル基を有し、分子量範囲１０００〜８０００の有機ポリヒドロキシル化合物をベースとするイソシアネート基含有プレポリマー少なくとも１種からなり、該プレポリマー中でイソシアネート基が、フェノール性ＯＨ基を有する炭化水素樹脂少なくとも１種と反応させることにより可逆的にブロックされていることを特徴とする請求項１に記載の無溶剤室温硬化性系。
【請求項３】
フェノール性ＯＨ基を有し、室温で液状であり、ヒドロキシル基含有量１.５〜４.０％を有する炭化水素樹脂と反応させることにより、成分Ａ）のイソシアネート基が可逆的にブロックされていることを特徴とする請求項１に記載の無溶剤室温硬化性系。
【請求項４】
成分Ｂ）が、少なくとも１個の脂肪族環を有し、最大分子量５００を有するジアミン少なくとも１種からなることを特徴とする請求項１に記載の無溶剤室温硬化性系。
【請求項５】
成分Ｃ）が、エピクロロヒドリンおよび２,２-ジフェニロールプロパン（ビスフェノールＡ）またはジフェニロールメタン（ビスフェノールＦ）またはそれらの混合物をベースとする液状エポキシ樹脂からなることを特徴とする請求項１に記載の無溶剤室温硬化性系。
【請求項６】
成分Ｄ）を、成分Ａ）およびＣ）の合計を基準に０.５〜３質量％の量で使用することを特徴とする請求項１に記載の無溶剤室温硬化性系。
【請求項７】
成分Ａ）、Ｂ）および任意にＣ）を一緒に混合することを特徴とする請求項１に記載の無溶剤室温硬化性系の製造方法。
【請求項８】
成分Ｄ）を、まず成分Ｂ）に添加し、次いで成分Ａ）および任意にＣ）と混合することを特徴とする請求項１に記載の無溶剤室温硬化性系の製造方法。
【請求項９】
室温硬化性の接着剤、封止用化合物、注型用化合物、成形品または塗料の製造のための、請求項１に記載の無溶剤系の使用。
【請求項１０】
金属基材用塗料のための請求項１に記載の無溶剤系の使用。
【請求項１１】
防錆塗料のための請求項１に記載の無溶剤系の使用。
【請求項１２】
バラストタンク用塗料のための請求項１に記載の無溶剤系の使用。
【発明の詳細な説明】
【０００１】
（技術分野）
本発明は、ブロック化ポリイソシアネート、少なくとも２個の第１級アミノ基を有する有機アミン、オキシラン基を有する化合物および２,３-ジメチル-３,４,５,６-テトラヒドロピリミジンをベースとする新規無溶剤室温硬化性反応系、およびこれら無溶剤室温硬化性反応系の製造方法に関する。
【０００２】
本発明はさらに、室温硬化性の接着剤、封止用化合物、注型用化合物、成形品または塗料、例えばバラストタンク用塗料を製造するためのこれら無溶剤反応系の使用に関する。
【０００３】
（背景技術）
ポリアミン／エポキシ樹脂系は、とりわけ、金属に対する優れた接着性、非常に良好な化学的抵抗性および際立った防錆性により区別される。溶剤含有配合物および粉末塗料系の場合、硬化剤として高分子量エポキシ樹脂および／またはポリアミノアミド、例えばダイマー脂肪酸をベースとするものを使用することにより、高柔軟性架橋フィルムを得ることができる。低分子量のエポキシ樹脂およびそれにより生ずる高網状組織密度の故に、無溶剤液状樹脂および無溶剤アミン型硬化剤をベースとする塗膜はもろい。それゆえ今日、無溶剤配合物は、例えばクマロン樹脂のようなタール代用品を使用して可塑化される。多量の炭化水素樹脂を使用する際は特に、そのような塗膜は非官能性成分が移動する結果として長期脆性の傾向がある。
【０００４】
エポキシ樹脂の良好で耐久性のある弾性化は、ポリウレタンと組合せることにより達成することができる。即ち、例えば DE-A 2 338 256 では高分子量アミン末端化ポリエーテルウレタン-尿素を、遊離イソシアネート基を有するプレポリマーとアミンとを高希釈溶液中で反応させ、次いでエポキシ樹脂を用いて硬化させることにより製造した。
【０００５】
この目的のために必要な溶媒、特に芳香族溶媒の使用は、実際上、工業的および生理学的観点の両方から不都合である。他方で DE-A 2 338 256 に従い特別に製造されるような無溶剤反応生成物の粘度は、実施に対して高すぎる。
【０００６】
DE-A 2 418 041 は弾性化成形品および平構造物の製造方法を記載し、その中ではエポキシ化合物を、プレポリマーケチミンまたはエナミンの加水分解により得られるアミン化合物と反応させる。良好に接着し、向上した特性を有する化学的抵抗性熱硬化性樹脂をこの方法により得ることができる。
しかしながら該刊行物に記載されている方法は、プロセス技術に関して込み入っており、それゆえ費用がかかる。
【０００７】
DE-A 2 152 606 は、任意にまたエポキシ樹脂と組合せて硬化し得るアルキルフェノールブロック化ポリイソシアネートおよびポリアミンをベースとする反応系を記載する。これらの反応系も、適用技術に関して不都合を被る。他方で該反応系は比較的高い粘度を有する。他方で遊離した該ブロック剤は比較的低分子量であり、経時的に塗膜から移動し、接着の問題につながり得る。さらに機械的特性の水準は、全ての技術的要求を満たすわけではない。
【０００８】
それゆえポリイソシアネートプレポリマーと過剰量のジアミンとの特別な反応を促進するため、例えば CA-A 1 219 986、EP-A 293 110 または EP-A 82 983 に記載されているように、ブロック化形態のポリイソシアネートを使用することがしばしば提案された。これらのあらゆる刊行物の共通する特徴は、フェノールまたは置換フェノールを好ましいブロック剤として使用することがである。ポリアミンとの反応後、これらの物質を反応混合物から蒸留により除去することは、それらが高沸点であるが故に、不可能であるか、またはほんの部分的にだけ可能であり、混合物中またはプラスチック組成物中の任意に置換されているフェノール残留物は、既に述べた不都合につながる。
【０００９】
最後に述べた刊行物は実際上、ポリウレタン化学において通常用いられる他のブロック剤も原則的に使用できることを示す。そのようなポリウレタン化学において通常使用されるブロック剤は、オキシム、カプロラクタム、エチルマロネートおよびエチルアセトアセテートである。これらのブロック剤をエポキシ硬化中にポリマー骨格に導入することができず、通常そのような化合物は通例のアミン／エポキシ化学において使用されない場合、好ましい任意に置換されているフェノールの代わりにそのようなブロック剤を使用することは、大きな利点を生じない。
【００１０】
対照的に EP-A 457 089 は、ブロック剤として第２級アミン、好ましくは低沸点の第２級アミンを使用する。これらのアミンが脱ブロック後に反応混合物中に残る場合、それらは容易に悪臭を引き起こす。エポキシ系に導入後、第２級アミンは原則的に系中に取り込まれ得るが、特に低温（例えば室温）の適用の場合これは比較的ゆっくりと起こり、一部のアミンが漏れ出る。
【００１１】
１つの特に好ましい適用ではアミン型ブロック剤を、脱ブロック後反応混合物から留去する。この手順は悪臭を引き起こさない生成物を生ずるが、非常に込み入っており、それゆえ費用がかかる。
【００１２】
（発明の開示）
（発明が解決しようとする技術的課題）
それゆえ本発明の目的は、ブロック化ポリイソシアネート、ポリアミンおよびオキシラン基を有する化合物をベースとする室温硬化性反応系を提供することであった。該反応系は、技術水準による系の不利益を被らない。
【００１３】
（その解決方法）
本発明は、
Ａ）分子量範囲１６８〜２５,０００（ブロック剤を除く。）の有機ポリイソシアネート少なくとも１種からなり、フェノール性ＯＨ基を有し、ＯＨ（分子量＝１７）として計算したヒドロキシル基含有量０.１〜１０.０％を有する炭化水素樹脂少なくとも１種と反応させることによりＮＣＯ基が少なくとも９５ｍｏｌ％の程度で可逆的にブロックされているポリイソシアネート成分、
Ｂ）少なくとも２個の第１級アミノ基を有する有機アミン少なくとも１種、
Ｃ）オキシラン基を有し、１分子につき平均して１より多いエポキシ基を有する化合物、および
Ｄ）触媒として式（I）：
【化２】
0004766809.tif 000002
で表される２,３-ジメチル-３,４,５,６-テトラヒドロピリミジン
からなる無溶剤室温硬化性反応系を提供する。
【００１４】
本発明はまた、接着剤、封止用化合物、注型用化合物、成形品または塗料の製造のための、プラスチック技術分野および塗料技術分野において通常使用される補助物質および添加剤と任意に組合せる、これら無溶剤室温硬化性反応系の使用を提供する。
【００１５】
本発明は、触媒として式（I）で表される２,３-ジメチル-３,４,５,６-テトラヒドロピリミジンの存在下でエポキシ樹脂／アミンおよびブロック化イソシアネート／アミンの反応を、本発明の無溶剤室温硬化性反応系が均一フィルムを生ずるように調節することができるという驚くべき観察に基づく。
【００１６】
（発明を実施するための最良の形態）
成分Ａ）を製造するために好適なポリイソシアネートは、（平均）分子量（イソシアネート含有量および官能価から決定）１６８〜２５,０００、好ましくは１０００〜１２,０００を有する有機ポリイソシアネートまたはポリイソシアネート混合物である。好適な出発ポリイソシアネートは、ポリウレタン化学から自体既知のイソシアネートであり、例えばヘキサメチレンジイソシアネート、イソホロンジイソシアネート、ジシクロヘキシルメタンジイソシアネート、異性体のジフェニルメタンジイソシアネートおよびアニリン／ホルムアルデヒド縮合生成物のホスゲン化により形成されるようなそれらの高級同族体、２,４-および２,６-トルイレンジイソシアネートおよびそれらの工業グレート混合物である。ビウレット、イソシアヌレート、イミノオキサジアジンジオン、ウレトジオン、アロファネートおよび／またはウレタン構造を有する自体既知の該イソシアネート２次生成物も好適である。
【００１７】
出発化合物Ａ）を製造するためのポリイソシアネートは、好ましくはイソシアネート基を有するプレポリマーであり、低分子量または高分子量ポリヒドロキシル化合物と、過剰量の上記ジイソシアネートまたはポリイソシアネートとを、または大過剰量の該ジおよびポリイソシアネートとを反応させ、次いで例えば薄膜蒸留により過剰のポリイソシアネートを除去することによる自体既知の方法で得られるようなプレポリマーである。プレポリマーを、特に好ましくは分子量範囲１７４〜３００の芳香族ポリイソシアネートを使用して合成する。プレポリマーは、一般に４０〜１４０℃で、任意にポリウレタン化学から自体既知の触媒、例えば有機金属化合物（例えばオクタン酸スズ(II)、ジブチルスズ(II)ジアセテートまたはジブチルスズ(II)ジラウレート）または第３級アミン（例えばトリエチルアミンまたはジアザビシクロオクタン）を同時使用して製造する。
【００１８】
以下のものが、そのようなプレポリマーを製造するために好適である：分子量範囲６２〜２９９の低分子量ポリヒドロキシル化合物、例えばエチレングリコール、１,３-プロピレングリコール、１,４-ブタンジオール、１,６-ヘキサンジオール、ネオペンチルグリコール、２-エチル-１,３-ヘキサンジオール、グリセロール、トリメチロールプロパンおよびペンタエリスリトール、並びにそのようなポリオールと以下で例として挙げる種類のジカルボン酸との低分子量エステル（該エステルはヒドロキシル基を有する）、または該単純ポリオールの低分子量エトキシル化またはプロポキシル化生成物、またはそのような変性または未変性アルコールのあらゆる所望混合物。
【００１９】
しかしながら好ましくはプレポリマーを、分子量範囲３００〜２０,０００、好ましくは１０００〜８０００でポリウレタン化学から自体既知の種類の高分子量ポリヒドロキシル化合物を使用して製造する。プレポリマーを製造するための高分子量ポリヒドロキシル化合物の例は、記載した項目に一致し、例として既に述べた種類の低分子量単純アルコールおよびポリベーシックカルボン酸（例えばアジピン酸、セバシン酸、フタル酸、イソフタル酸、テトラヒドロフタル酸、ヘキサヒドロフタル酸またはマレイン酸）、そのような酸の無水物またはそのような酸若しくは無水物のあらゆる所望混合物をベースとするポリエステルポリオールである。ヒドロキシル基を有し、上記項目に一致するポリラクトン、特にポリ-ε-カプロラクトンも、プレポリマーまたはセミプレポリマーを製造するために好適である。
【００２０】
イソシアネート基を有するプレポリマーを製造するために好適な他の化合物は、上記項目に一致し、自体既知の方法で好適な出発分子のアルコキシル化により得られるポリエーテルポリオールである。好適な出発分子の例は、上で既述の単純ポリオール、水、少なくとも２個のＮ-Ｈ結合を有する有機ポリアミン、またはそのような出発分子のあらゆる所望混合物である。アルコキシル化反応のために好適なアルキレンオキシドは、特にエチレンオキシドおよび／またはプロピレンオキシドであり、これらをあらゆる所望の順番でまたは混合物でアルコキシル化反応に使用することができる。
【００２１】
プレポリマーを製造するために好適な他の化合物は、上記項目に一致し、既知の方法でテトラヒドロフランのカチオン重合により得られるポリテトラメチレングリコールポリエーテルである。
【００２２】
プレポリマーを製造するために好適な他の化合物は、上記項目に一致し、例えば上記種類の単純ジオールとジアリールカーボネート、例えばジフェニルカーボネート、またはホスゲンとを反応させることにより製造できるヒドロキシル基含有ポリカーボネートである。
【００２３】
ＮＣＯ基を有するプレポリマーを製造するために好適な他の化合物はポリチオエーテルポリオールであり、例えばチオジグリコールと、チオジグリコール自身または記載した種類のジオールおよび／またはポリオールとを重縮合することにより得られるようなものである。
【００２４】
他の好適な化合物はポリアセタール、例えばホルムアルデヒドおよび記載した種類のジオールまたはポリオールの重縮合生成物であり、リン酸またはｐ-トルエンスルホン酸のような酸触媒を使用して得られるようなものである。
もちろん、プレポリマーを例として挙げたヒドロキシル化合物の混合物を用いても製造し得る。
【００２５】
本発明の方法で使用する出発化合物Ａ）を製造するために特に好ましいポリイソシアネートは、上記種類の芳香族ポリイソシアネート、例えば２,４-および／または２,６-トルイレンジイソシアネートをベースとするプレポリマーである。
【００２６】
成分Ａ）として本発明に従い使用するブロック化ポリイソシアネートを製造するために好適なフェノール性ＯＨ基含有炭化水素樹脂は、一般に自体既知のものであり、例えば Ullmanns Encyclopaedie der technischen Chemie, 第4版, 第12巻, 第539〜545頁（Verlag Chemie, ウェインハイム1976年）、Kirk-Othmer, Encyclopaedia of Chemical Technology, 第3版, 第12巻, 第852〜869頁（John Wiley & Sons, ニューヨーク1980年）または Encyclopaedia of Polymer Science and Engineering, 第7巻, 第758〜782頁（John Wiley & Sons, ニューヨーク1987年）に記載されているようなものである。フェノール性ＯＨ基を有する好適な炭化水素樹脂の例は、クマロン-インデン樹脂、石油系樹脂またはテルペン系樹脂である。
【００２７】
そのようなフェノール性ＯＨ基含有炭化水素樹脂を、典型的に、以下に記載する種類の不飽和炭化水素とフェノールとを強酸またはフリーデルクラフツ型の触媒の存在下で共重合することにより製造する。本発明に従い使用できるＯＨ官能性炭化水素樹脂を製造するために好適な不飽和炭化水素は、ナフサまたは軽油のクラッキングから得られる炭化水素であり、例えばブテン、ブタジエン、ペンテン、ピペリレン、イソプレン、シクロペンタジエン、スチレン、α-メチルスチレン、ビニルトルエン、ジシクロペンタジエン、メチルジシクロペンタジエン、インデンおよびメチルインデンである。本発明に従い使用できるＯＨ官能性炭化水素樹脂を製造するために好適な他の不飽和炭化水素は、テルペン系樹脂、例えばα-ピネン、β-ピネン、ジペンテン、D-リモネンまたはテルペンチンである。使用できる炭化水素樹脂は、ＯＨ（分子量＝１７）として計算したヒドロキシル基含有量０.１〜１０.０％、好ましくはヒドロキシル基含有量１.０〜６.０％を有する。特に好ましくは成分Ａ）を、室温で液状でヒドロキシル基含有量１.５〜４.０％を有する炭化水素樹脂を使用して製造する。
【００２８】
本発明に従い成分Ａ）として好適で、可逆ブロック化イソシアネート基を有するポリイソシアネートを、上記種類の有機ポリイソシアネートと４０〜１５０℃、好ましくは５０〜１００℃の温度で、上記でより詳細に特徴づけたフェノール性ＯＨ基含有炭化水素樹脂とを反応させることにより製造する。ブロック反応で使用するフェノール性ＯＨ基含有炭化水素樹脂の量は、ブロックすべきＮＣＯ基量の少なくとも９５ｍｏｌ％に相当すべきである。すべてのイソシアネート基を完全に反応させることを確保するために、少し過剰のブロック剤が好都合であり得る。過剰量はブロックすべきイソシアネート基を基準に、たいてい２０ｍｏｌ％以下、好ましくは１５ｍｏｌ％以下、特に好ましくは１０ｍｏｌ％以下である。ブロック反応を、好ましくはポリウレタン化学から自体既知の触媒、例えば有機金属化合物（例えばオクタン酸スズ(II)、ジブチルスズ(II)ジアセテートまたはジブチルスズ(II)ジラウレート）または第３級アミン（例えばトリエチルアミンまたはジアザビシクロオクタン）を同時使用して行う。ブロック反応を、所望により通例の不活性溶媒または塗料溶剤、例えばエチルアセテート、ブチルアセテート、メトキシプロピルアセテート、メチルエチルケトン、メチルイソブチルケトン、トルエン、キシレン、芳香族または（環式）脂肪族炭化水素混合物、またはそのような溶媒のあらゆる所望混合物の存在下で行い得る。次いでこれらの溶媒または塗料溶剤を、合成後に例えば蒸留により分離して無溶剤反応系を生じさせる。これらの反応を、好ましくは溶媒を使用しないで行う。
【００２９】
本発明の無溶剤室温硬化性反応系の成分Ｂ）は、１分子につき少なくとも２個の第１級アミノ基、および任意にまた第２級アミノ基を有し、好ましくは（平均）分子量６０〜５００を有するポリアミンからなる。好適な例は、エチレンジアミン、１,２-および１,３-ジアミノプロパン、１,４-ジアミノブタン、１,６-ジアミノヘキサン、２,２,４-および／または２,４,４-トリメチルヘキサメチレンジアミン、異性体のキシリレンジアミン、１,４-ジアミノシクロヘキサン、４,４'-ジアミノジシクロヘキシルメタン、１,３-ジアミノシクロペンタン、４,４'-ジアミノジシクロヘキシルスルホン、１,３-(４,４'-ジアミノジシクロヘキシル)プロパン、２,２-(４,４'-ジアミノジシクロヘキシル)プロパン、３,３'-ジメチル-４,４'-ジアミノジシクロへキシルメタン、３-アミノメチル-３,３,５-トリメチルシクロヘキシルアミン（イソホロンジアミン）、３(４)-アミノメチル-１-メチルシクロヘキシルアミンまたは工業グレードのビスアミノメチルトリシクロデカン（ＴＣＤ-ジアミン）、およびまた少なくとも２個の第１級アミノ基に加えて第２級アミノ基を有するポリアミン、例えばジエチレントリアミンまたはトリエチレンテトラミンである。
【００３０】
特に好ましくは、１つまたはそれ以上の脂肪族環を有し、該分子量範囲のポリアミン、特にジアミンを使用する。これらは、例えば１,４-ジアミノシクロヘキサン、４,４'-ジアミノジシクロヘキシルメタン、１,３-ジアミノシクロペンタン、４,４'-ジアミノジシクロヘキシルスルホン、１,３-(４,４'-ジアミノジシクロヘキシル)プロパン、２,２-(４,４'-ジアミノジシクロヘキシル)プロパン、３,３-ジメチル-４,４'-ジアミノジシクロヘキシルメタン、３-アミノメチル-３,３,５-トリメチルシクロヘキシルアミン（イソホロンジアミン）、３(４)-アミノメチル-１-メチルシクロヘキシルアミンまたは工業グレードのビスアミノメチルトリシクロデカンを含む。
【００３１】
過剰の該ポリアミンと以下で述べる種類のエポキシ樹脂とを反応させることにより製造される付加物も成分Ｂ）として使用し得る。
ポリエーテルポリオールとアンモニアとを反応させることにより製造されるポリエーテルアミン、例えば Huntsman より商品名 Jeffamin(登録商標) で市販されているものも成分Ｂ）として使用し得る。
【００３２】
さらに、ポリアミド樹脂も成分Ｂ）として好適である。そのようなポリアミド樹脂（ポリアミノアミドおよびポリアミノイミダゾリンを含む）は、とりわけ Henkel により商品名「Versamid(登録商標)」で市販されている。
もちろん、該ポリアミンの混合物も成分Ｂ）として使用できる。
【００３３】
成分Ｃ）はオキシラン基を有する化合物からなる。好適なオキシラン基含有化合物は、平均して１分子につき１個より多いエポキシ基を有するエポキシ樹脂である。好適なエポキシ樹脂の例は、多価アルコール（例えばブタンジオール、ヘキサンジオール、グリセロールまたは水素化ジフェニロールプロパン）のグリシジルエーテル、または多価フェノール（例えばレソルシノール、２,２-ジフェニロールプロパン（ビスフェノールＡ）、ジフェニロールメタン（ビスフェノールＦ）またはフェノール／アルデヒド縮合生成物）のグリシジルエーテルである。ポリベーシックカルボン酸（例えばヘキサヒドロフタル酸またはダイマー脂肪酸）のグリシジルエーテルも使用できる。
【００３４】
特に好ましくは、エピクロロヒドリンおよび２,２-ジフェニロールプロパン（ビスフェノールＡ）またはジフェニロールメタン（ビスフェノールＦ）またはそれらの混合物をベースとする液状エポキシ樹脂を使用する。所望により、混合物の粘度を単官能性エポキシ化合物を用いて提言することができ、それにより加工性を向上させることができる。該単官能性エポキシ化合物の例は、脂肪族および芳香族グリシジルエーテル（例えばブチルグリシジルエーテルまたはフェニルグリシジルエーテル）、グリシジルエステル（例えばベルサト酸グリシジルエステル（Versaticsaeureglycidylester））またはエポキシド（例えばスチレンオキシドまたは１,２-エポキシドデカン）である。
【００３５】
化合物Ｄ）は、式（I）：
【化３】
0004766809.tif 000003
で表される２,３-ジメチル-３,４,５,６-テトラヒドロピリミジンであり、これは例えば DE-A 2 439 550 の教示に従いＮ-メチル-１,３-プロパンジアミンとアセト酢酸誘導体とを反応させることにより製造することができる。これは触媒として働き、成分Ａ）およびＣ）の合計を基準に好ましくは５質量％までの量、特に好ましくは０.５〜３質量％の量、非常に好ましくは０.７〜１.５質量％の量で使用する。
【００３６】
即用混合物を製造するために、成分Ｄ）を通常成分Ｂ）に添加する。成分Ｃ）が存在する場合、成分Ａ）およびＣ）を好ましくは一緒に添加し得る。さらに、通例の補助物質および添加剤、例えばフィラー、流れ調節剤、顔料、溶媒、反応促進剤または粘度調節剤、を成分Ａ）、Ｃ）またはＡ）＋Ｃ）およびＢ）＋Ｄ）の混合物に添加し得る。挙げることができる例は、反応促進剤としてサリチル酸、ビス(ジメチルアミノメチル)フェノールまたはトリス(ジメチルアミノメチル)フェノール、フィラーとして砂、粉砕岩石、ケイ酸塩、粉末石綿、カオリン、タルク、粉末金属（例えばＦｅ）、タール、タールピッチ、アスファルト、顆粒化コルクまたはポリアミド、可塑剤としてフタル酸エステル、あるいは他の粘度調節剤、例えばベンジルアルコールである。
【００３７】
適用において必要な場合は当然、必要量の希釈剤も本発明の無溶剤塗料系に添加し得る。
【００３８】
（産業上の利用の可能性）
本発明の無溶剤室温硬化性反応系は、良好な接着性、化学的抵抗性、高い衝撃強度および高い耐衝撃性が良好な柔軟性および弾性と共に要求されるあらゆる適用分野の塗料、接着剤、封止用化合物、注型用化合物または成形品を製造するために好適である。本発明の系は、防錆塗料として特に好適である。特に、攻撃的な媒体にさらされる場合、例えばバラストタンクを塗布するために使用する場合、該系は良好な湿潤接着性およびカソード防食条件下での良好な接着性により区別される。
【００３９】
本発明の本質的な特徴は、触媒としての２,３-ジメチル-３,４,５,６-テトラヒドロピリミジンの助けだけで、エポキシ樹脂／アミンおよびブロック化イソシアネート／アミンの反応を、本発明の無溶剤室温硬化性反応系が例えばＲＴで均一なフィルムを生ずるように調節できることである。
本発明の好ましい態様は、以下を包含する。
〔１〕  Ａ）分子量範囲１６８〜２５,０００（ブロック剤を除く。）の有機ポリイソシアネート少なくとも１種からなり、フェノール性ＯＨ基を有し、ＯＨ（分子量＝１７）として計算したヒドロキシル基含有量０.１〜１０.０％を有する炭化水素樹脂少なくとも１種と反応させることによりＮＣＯ基が少なくとも９５ｍｏｌ％の程度で可逆的にブロックされているポリイソシアネート成分、
Ｂ）少なくとも２個の第１級アミノ基を有する有機アミン少なくとも１種、
Ｃ）オキシラン基を有し、１分子につき平均して１より多いエポキシ基を有する化合物、および
Ｄ）触媒として式（I）：
〔化１〕
0004766809.tif 000004
で表される２,３-ジメチル-３,４,５,６-テトラヒドロピリミジン
からなる無溶剤室温硬化性反応系。
〔２〕  成分Ａ）が、（i）分子量範囲１７４〜３００の芳香族ポリイソシアネート、および（ii）エーテルおよび／またはエステル基を有し、分子量範囲１０００〜８０００の有機ポリヒドロキシル化合物をベースとするイソシアネート基含有プレポリマー少なくとも１種からなり、該プレポリマー中でイソシアネート基が、フェノール性ＯＨ基を有する炭化水素樹脂少なくとも１種と反応させることにより可逆的にブロックされていることを特徴とする上記〔１〕に記載の無溶剤室温硬化性反応系。
〔３〕  フェノール性ＯＨ基を有し、室温で液状であり、ヒドロキシル基含有量１.５〜４.０％を有する炭化水素樹脂と反応させることにより、成分Ａ）のイソシアネート基が可逆的にブロックされていることを特徴とする上記〔１〕に記載の無溶剤室温硬化性反応系。
〔４〕  成分Ｂ）が、少なくとも１個の脂肪族環を有し、最大分子量５００を有するジアミン少なくとも１種からなることを特徴とする上記〔１〕に記載の無溶剤室温硬化性反応系。
〔５〕  成分Ｃ）が、エピクロロヒドリンおよび２,２-ジフェニロールプロパン（ビスフェノールＡ）またはジフェニロールメタン（ビスフェノールＦ）またはそれらの混合物をベースとする液状エポキシ樹脂からなることを特徴とする上記〔１〕に記載の無溶剤室温硬化性反応系。
〔６〕  成分Ｄ）を、成分Ａ）およびＣ）の合計を基準に０.５〜３質量％の量で使用することを特徴とする上記〔１〕に記載の無溶剤室温硬化性反応系。
〔７〕  成分Ａ）、Ｂ）および任意にＣ）を一緒に混合することを特徴とする上記〔１〕に記載の無溶剤室温硬化性反応系の製造方法。
〔８〕  成分Ｄ）を、まず成分Ｂ）に添加し、次いで成分Ａ）および任意にＣ）と混合することを特徴とする上記〔１〕に記載の無溶剤室温硬化性反応系の製造方法。
〔９〕  室温硬化性の接着剤、封止用化合物、注型用化合物、成形品または塗料の製造のための、プラスチック技術分野および塗料技術分野において通常使用される触媒、補助物質および添加剤と任意に組合せる、上記〔１〕に記載の無溶剤反応系の使用。
〔１０〕  金属基材用塗料のための上記〔１〕に記載の無溶剤反応系の使用。
〔１１〕  防錆塗料のための上記〔１〕に記載の無溶剤反応系の使用。
〔１２〕  バラストタンク用塗料のための上記〔１〕に記載の無溶剤反応系の使用。
【００４０】
実施例
他の注記がない限り、すべての割合（％）は質量による。
実施例１
ポリエーテルポリオール（ＯＨ価４２、プロピレングリコールとグリセロールとの２：１混合物の同時エトキシル化およびプロポキシル化（ＥＯ／ＰＯ比＝２：８）により製造）１３３０ｇを、２,４-ジイソシアナトトルエン１７４ｇを用い８０℃で５時間、理論ＮＣＯ含有量２.８％に達するまでプレポリマー化する。市販炭化水素樹脂（ヒドロキシル基含有量２.２５％、Novares LA 700, VFT AG, デュースブルクからの市販品）８００ｇを次いで添加し、オクタン酸スズ(II)０.２ｇを触媒として添加し、混合物を６０℃で１０時間攪拌する。その後遊離イソシアネートはＩＲスペクトルではもはや検出されない。得られたブロック化イソシアネートプレポリマーは以下の特性を有する：
ブロック化ＮＣＯ含有量：１.８％
粘度（２３℃）        ：６２,０００ｍＰａ・ｓ。
【００４１】
実施例２
ＮＣＯプレポリマーを実施例１に記載したように製造する。ブロック反応を、異なる市販炭化水素樹脂（ヒドロキシル基含有量１.９％、Novares LA 300, VFT AG, デュースブルクからの市販品）９４０ｇを使用すること以外は、同様に行う。得られたブロック化イソシアネートプレポリマーは以下の特性を有する：
ブロック化ＮＣＯ含有量：１.７％
粘度（２３℃）        ：３５,０００ｍＰａ・ｓ。
【００４２】
実施例３
ポリエーテルポリオール（官能価２.６およびＯＨ価４３、プロピレングリコールとグリセロールとの２：１混合物の同時エトキシル化およびプロポキシル化（ＥＯ／ＰＯ比＝２：８）により製造）３８１.３ｇ、およびポリエーテルジオール（ＯＨ価２９、プロピレングリコールのプロポキシル化、次いでエトキシル化（ＥＯ／ＰＯ比＝２：８）により製造）８４５.６ｇを、２,４-ジイソシアナトトルエン１２６.８ｇを用いて２-クロロプロピオン酸０.０７ｇを添加後に６０〜６５℃で理論ＮＣＯ含有量２.３％に達するまでプレポリマー化する。市販炭化水素樹脂（ＯＨ含有量１.８％、Necires EPX L2(登録商標), Nevcin Polymers B.V., Uithoorn, オランダからの市販品）６４５.９ｇを次いで添加し、オクタン酸スズ(II)０.４ｇを触媒として添加し、混合物を７０〜８０℃でＮＣＯ含有量が０.２％未満に低下するまで攪拌する。
ブロック化ＮＣＯ含有量：１.５％
粘度（２３℃）        ：２４,４００ｍＰａ・ｓ。
【００４３】
実施例４〜４５
これらの実施例では、標準エポキシ樹脂として Epikote(登録商標) 828（Shell からの市販品、エポキシ当量１９０）、および市販ポリアミン硬化剤としてイソホロンジアミン／エポキシ樹脂をベースとする付加物（アミン価６.５ｅｑ／ｋｇ）（HY 847(登録商標) 硬化剤、Ciba Specialty Chemicals からの市販品）を、実施例１〜３のブロック化イソシアネートプレポリマーおよび触媒と混合し、混合物を深さ約３ｍｍの蓋にキャストした。
ＥＰ樹脂／ブロック化ＮＣＯプレポリマー／ポリアミンの混合比は、６０／４０／２４質量部であった。触媒濃度は成分Ａ）およびＣ）を基準に１％であった。
【００４４】
混和性を、室温で一晩硬化させた成形品のかすみにより測定した。
触媒として２,３-ジメチル-３,４,５,６-テトラヒドロピリミジンの助けだけで、エポキシ樹脂とアミンおよびブロック化イソシアネートとアミンの反応が、本発明の無溶剤反応系が室温で一晩乾燥させた際に透明な成形品を生ずるように調節されることが容易に分かる。
【００４５】
【表１】
0004766809.tif 000005
【００４６】
【表２】
0004766809.tif 000006